FR 2574421 A1 19860613 FR 8412342 A 19840803 Vernis, applicable sur toute surface présentant une certaine porosité. La présente invention a pour objet un vernis, applicable sur toute surface, présentant une certaine porosité. I1 se distingue des vernis selon l'art antérieur par son large domaine d'application et par ses qualités intrinsèques. Jusqu'à présent, l'usage des vernis était réservé au domaine du bois. Dans ce contexte, on s'est beaucoup préoccupé de la résistance des vernis à l'aír, à la lumière et peu de leur dureté, de leur résistance à l'action mécanique. La -notion de vernis a toujours été synonyme d'une certaine fragilité. Au contraire, le vernis selon la présente invention a un très large domaine d'application et est très résistant à l'action mécanique. I1 est applicable sur tout support à la seule condition que celui-ci présente une certaine porosité. On ne pourrait l'appliquer sur une surface trop dure, trop compacte, par exemple sur un carrelage de grès cérame recuit mais on peut l'utiliser sur toutes surfaces de sol, sur tous revêtements de sol ou revêtements muraux, présentant une certaine porosité. Il convient parfaitement sur le bois, par exemple pour des meubles ou planchers,..., sur des plastiques et même sur du béton. Son utilisation sur du béton permet de supprimer la production de poussières cimenteuses et annule pratiquement le phénomène d'humidité alternante . La surface traitée par le vernis selon la présente invention est d'un entretien particulièrement facile et présente une remarquable résistance à tous les agents agressifs.D'autre part, le vernis selon l'invention, après application et séchage corrects, recouvre la surface traitée d'un film aux propriétés mécaniques très intéressantes. Ledit film résiste à l'usure, aux chocs, aux rayures,... A une extreme dureté, il allie une certaine souplesse. Son application sur du bois tendre par exemple, permettra de conserver une surface impeccable, meme si une action avec un instrument contondant est exercée sur ladite surface. Le bois pourra être meurtri en dessous de la pellicule de vernis mais ladite pellicule retrouvera son aspect d'origine. Enfin, le vernis selon l'invention a une autre propriété intéressante. Il n'apparat pas, à sa surface, lorsque celle-ci est laissée à l'air libre, de peau ou profite, inutilisable et génante. La formation d'une telle peau avec les vernis et peintures selon l'art antérieur entrante, d'une part une perte de produit et d'autre part, une détérioration du produit restant, en dessous de ladite peau. Il y a notamment concentration des colorants dans ladite peau et le prdduit restant nta plus la meme teinte que le produit initial. Cette propriété du produit selon l'invention est due à l'un de ses constituants dénommé ci-après composant anti-peau. Le nouveau vernis selon l'invention est à base d'une résine de polyuréthannes. Il contient en outre des agents siccatifs, un composant anti-peau et un solvant minéral. Ladite résine est une résine alkyd-uréthannes, vendue généralement en solution dans du "white spirit". Les siccatifs utilisés sont des octoates et naphténates métalliques . Leur intervention dans la composition du vernis conditionne la qualité de celui-ci, et notamment sa dureté. Ils permettent un séchage pas trop rapide du vernis après application, en assurant une lente évaporation du solvant etconditionne ainsi la dureté du produit fini. Ledit solvant est un-solvant minéral. On utilise généralement du white spirit. Il permet de régler la viscosité du vernis selon l'invention. Le composant anti-peau est un produit connu tel que le méthyl éthyl cétoxine. Ses composants de base du vernis selon l'invention entrent dans sa composition, dans les proportions suivantes, exprimées en parties en poids. Solution de résine 70 à 84 parties en poids Octoates ou néphténates métalliques 1,5 à 3. parties en poids Composant anti-peau 0,8 à 2 parties en poids Solvant minéral 15 à 25 parties en poids Un tel vernis est transparent. Sa fragilité à la lumière limite son emploi, à l'intérieur. Si lton souhaite teinter le vernis selon l'invention, on ajoute à la composition ci-dessus des pigments ou colorants, connus de lthomme de l'art . Pour une bonne coloration, on en ajoute entre 1,2 et 7,25 parties en poids du vernis transparent. Le vernis selon l'invention peut également exister en version satinée ou mate. Pour obtenir lesdites versions, on ajoutera au vernis selon l'invention, coloré ou pas, des agents de matage, connus de l'homme de l'art, à raison de 3 à 12 parties en poids du vernis. Le pourcentage d'extrait sec du vernis selon liinvention est très supérieur aux normes . L'homme de l'art sait que ce pourcentage d'extrait sec constitue un critère de la qualité d'un vernis. Le vernis selon l'invention doit être appliqué sur des supports parfaitement préparés , exempts de graisse, poussières, cires,... Il s'utilise tel quel à la brosse ou au rouleau, dilué dans du white spirit, au pistolet. On en passe généralement plusieurs couches. Les couches doivent etreminc2s et très tirées, ce qui est un facteur d'economie mais surtout de solidité et-d'adhérence dudit vernis. Au travers de telles couches, le séchage sera uniforme et complet. Sur des fonds très poreux ou alvéolaires, très absorbants, il convient de diluer la première couche avec 10 à 15 % environ de white spirit. Ainsi, l'application de ladite couche sera facilitée, et, sera préservée la quantité de solvant à évaporer lentement, ce qui est un gage de solidité. Le pouvoir couvrant du vernis selon l'invention dépend évidemment du support. il est estimé,pour une première couche, de 18 à 22 m2 et plus au litre pour les supports à porosité moyenne et à surface assez lisses, 12 à 15 m2 au litre pour des supports à porosité importante et rugueux. Ledit vernis, pour la seconde, voire la troisième couches couvre encore plus. Le séchage dudit vernis selon I'invention est aussi important que son-application. I1 conditionne l'homogénéité des structures internes, c' est-à-dire la dureté du produit fini. Suivant le support, il nécessite de3 à 5 heures. Il convient qu'il soit réalisé à l'abri des poussières. Une couche du vernis selon l'invention est recouvrable après, environ, 24 heures. D'autres caractéristiques et avantages de l'invention seront mieux compris à la lecture de l'exemple suivant Cette-illustration de l'invention n'est pas limitative. EXEMPLE Un vernis selon l'invention a la composition suivante - Solution de résine alkyd-uréthanne 75 parties en poids (BAYER U 601-60 BV) - Octoate de plomb 2 parties en poids - Méthyl éthyl certaine 1 partie en poids - White spirit 20 parties en poids Son pourcentage d'extrait sec est de 49 %. Après 22 jours d'exposition à l'air de ce vernis, une partie de(s) solvant(s) s'est évaporée mais aucune peau ou croûte n' est apparue à sa surface. Une simple addition de white spirit a redonné au vernis sa viscosité initiale et son efficacité totale.. Ce vernis après application et séchage correct est très résistant. Cet exemple peut etre reproduit afin d'utiliser - à la place de la solution BAYER 601-60 BV (qui permet l'obten- tion d'un vernis brillant), du BAYER U 601-SS (qui permet l'obtention d'un vernis mat ou satiné ; - à la place de l'octoate de plomb des octoates et/ou naphténates de cobalt, calcium, zirconium ; ces divers produits sont équivalents comme siccatifs mais ils apportent chacun des propriétés complementaires propres au vernis final. On peut utiliser des mélanges de ces divers produits. Les divers vernis connus et commercialíses à ce jour sur le marché français, vernis à base de "white spirit", ont généralement un taux d'extraits secs inferieur à 45 Z alors que dans les vernis selon l'invention le taux d'extrait sec atteint normalement 49 à 52 . Le procédé de préparation du vernis selon l'invention est un procédé classique pour le spécialiste ; ce dernier sait notarament que les divers constituants du mélange-doivent être ajoutés dans un ordre préférenciel, sous agitation convenable (vortex) et que le controle de la viscosité du produit obtenu doit être effectué avant introduction du constituant anti-peau. REVENDICATIONS 1. Vernis applicable sur toute surface présentant une certaine porosité, caractérisé en ce qu'il contient, au moins, a) de 70 à 84 parties en poids d'une solution de résine alkyl-méthane b) de 1,5 à 3 parties en poids d'octoates et/ou naphténates métalliques c) de 0,8 à 2 parties en poids de composant anti-peau d) de 15 à 25 parties en poids de solvant minéral 2. Vernis selon la revendication 1, caractérisé en ce qu'il con+. tient en outre de 1,2 à 7,25 parties en poids de pigments ou colorants. 3. Vernis selon l'une des revendications 1 ou 2, caractérisé en ce qu'il contient en outre de 3 à-t12 parties én poids d'agent de matage.